(57)【要約】【課題】  ビードコアに金属以外の材料からなる複合コードを用いて軽量化を図りつつ、従来と同等以上の性能を発揮することを可能にした空気入りタイヤ及びその製造方法を提供する。【解決手段】  ビード部３に埋設された環状のビードコア５と、該ビードコア５に係止されたカーカス層４とを備えた空気入りタイヤにおいて、ビードコア５は、炭素繊維からなる芯線１１と該芯線１１の周囲に配置されたガラス繊維からなる複数本の側線１２とを含む破断伸びが２．５％以上５．０％以下の１本の複合コード１０から構成され、該複合コード１０がタイヤ周方向に沿って連続的に巻回されてその周回部分１０Ａがタイヤ軸方向に並ぶ複数の列とタイヤ径方向に重なる複数の層を構成する環状体をなす。【選択図】  図５
2018090188.tif 000002
【特許請求の範囲】
【請求項１】
ビード部に埋設された環状のビードコアと、該ビードコアに係止されたカーカス層とを備えた空気入りタイヤにおいて、
前記ビードコアは、炭素繊維からなる芯線と該芯線の周囲に配置されたガラス繊維からなる複数本の側線とを含む破断伸びが２．５％以上５．０％以下の１本の複合コードから構成され、該複合コードがタイヤ周方向に沿って連続的に巻回されてその周回部分がタイヤ軸方向に並ぶ複数の列とタイヤ径方向に重なる複数の層を構成する環状体であることを特徴とする空気入りタイヤ。
【請求項２】
前記複合コードの破断伸びが３．０％以上５．０％以下であることを特徴とする請求項１に記載の空気入りタイヤ。
【請求項３】
前記複合コードの巻き始め端末が前記ビードコアのタイヤ軸方向最外側かつタイヤ径方向最内側の位置に配置されていることを特徴とする請求項１又は２に記載の空気入りタイヤ。
【請求項４】
前記複合コードのタイヤ径方向内側から２層目の周回数は１層目の周回数よりも多いことを特徴とする請求項１〜３のいずれかに記載の空気入りタイヤ。
【請求項５】
前記ビードコアの外周上に配置されたビードフィラーを有し、該ビードフィラーの高さがタイヤ断面高さの３０％以下であることを特徴とする請求項１〜４のいずれかに記載の空気入りタイヤ。
【請求項６】
前記複合コードを構成する前記側線はゴムとの接着性を有する被膜で被覆され、前記複合コードはゴムで被覆されていることを特徴とする請求項１〜５のいずれかに記載の空気入りタイヤ。
【請求項７】
前記ビード部のベース面にはタイヤ軸方向に対する傾斜角度が異なる２段階の傾斜角度が付与され、ビードヒール側の第１傾斜面の傾斜角度よりもビードトウ側の第２傾斜面の傾斜角度の方が大きいことを特徴とする請求項１〜６のいずれかに記載の空気入りタイヤ。
【請求項８】
請求項１〜７のいずれかに記載の空気入りタイヤを製造する方法であって、炭素繊維からなる芯線と該芯線の周囲に配置されたガラス繊維からなる複数本の側線とを含む破断伸びが２．５％以上５．０％以下の１本の複合コードをゴム被覆した状態でタイヤ周方向に沿って連続的に巻回し、該複合コードの周回部分がタイヤ軸方向に並ぶ複数の列とタイヤ径方向に重なる複数の層を構成する環状体を形成し、該環状体を加硫した後、該加硫済みの環状体がビードコアとして組み込まれたグリーンタイヤを成形し、該グリーンタイヤの加硫を行うことを特徴とする空気入りタイヤの製造方法。
【発明の詳細な説明】
【技術分野】
【０００１】
本発明は、ビード部に埋設された環状のビードコアと、該ビードコアに係止されたカーカス層とを備えた空気入りタイヤ及びその製造方法に関し、更に詳しくは、ビードコアに金属以外の材料からなる複合コードを用いて軽量化を図りつつ、従来と同等以上の性能を発揮することを可能にした空気入りタイヤ及びその製造方法に関する。
【背景技術】
【０００２】
空気入りタイヤは、一般に、一対のビード部間に装架されたカーカス層を備えている。そして、ビード部には環状のビードコアが埋設されており、カーカス層はビードコアの廻りにタイヤ内側から外側へ巻き上げられて該ビードコアに係止されている。
【０００３】
従来、空気入りタイヤのビードコアとして、１本又は複数本のスチールワイヤをタイヤ周方向に沿って連続的に巻回してなる環状体が使用されている（例えば、特許文献１〜３参照）。このようなビードコアは、空気入りタイヤのビード部をリムに対して強固に嵌合させると共に、内圧に基づく張力が掛かったカーカス層を保持するという重要な役割を担う部材である。
【０００４】
近年、空気入りタイヤを軽量化するためにビードコアの質量を削減することが求められている。これに対して、ビードコアに炭素繊維やアラミド繊維等の金属以外の材料からなる線材を用いることが提案されている（例えば、特許文献４，５参照）。
【０００５】
しかしながら、ビードコアに金属以外の材料からなる線材を用いた場合、例えば、空気入りタイヤをリム組みする際にビードコアを構成する線材が局所的に変形して座屈し、その座屈によりビードコアの強度が低下し、ビードコアの破断を引き起こすことが懸念される。そのため、ビードコアに金属以外の材料からなる線材を用いた空気入りタイヤは実用化されていないのが現状である。
【０００６】
更に、ベルトやタイヤに使用されるゴム補強用コードを炭素繊維ストランドと該炭素繊維ストランドの周囲に配置されたガラス繊維ストランドとから構成することが提案されている（例えば、特許文献６，７参照）。しかしながら、これら文献は上記のようなゴム補強用コードをビードコアという特定の部材に適用することを示唆しておらず、しかも、ビードコアに適用するための具体的な要件を全く教えていない。
【先行技術文献】
【特許文献】
【０００７】
【特許文献１】特開２００９−４０２０２号公報
【特許文献２】特開２０１３−１５１１９８号公報
【特許文献３】特開２０１５−１５７５９９号公報
【特許文献４】特表２０１５−５１８７９５号公報
【特許文献５】特表２０１５−５２３５７５号公報
【特許文献６】特許第４２９５７６３号公報
【特許文献７】特許第５３６７５８２号公報
【発明の概要】
【発明が解決しようとする課題】
【０００８】
本発明の目的は、ビードコアに金属以外の材料からなる複合コードを用いて軽量化を図りつつ、従来と同等以上の性能を発揮することを可能にした空気入りタイヤ及びその製造方法を提供することにある。
【課題を解決するための手段】
【０００９】
上記目的を達成するための本発明の空気入りタイヤは、ビード部に埋設された環状のビードコアと、該ビードコアに係止されたカーカス層とを備えた空気入りタイヤにおいて、
前記ビードコアは、炭素繊維からなる芯線と該芯線の周囲に配置されたガラス繊維からなる複数本の側線とを含む破断伸びが２．５％以上５．０％以下の１本の複合コードから構成され、該複合コードがタイヤ周方向に沿って連続的に巻回されてその周回部分がタイヤ軸方向に並ぶ複数の列とタイヤ径方向に重なる複数の層を構成する環状体であることを特徴とするものである。
【００１０】
また、上記目的を達成するための本発明の空気入りタイヤの製造方法は、上述した空気入りタイヤを製造する方法であって、炭素繊維からなる芯線と該芯線の周囲に配置されたガラス繊維からなる複数本の側線とを含む破断伸びが２．５％以上５．０％以下の１本の複合コードをゴム被覆した状態でタイヤ周方向に沿って連続的に巻回し、該複合コードの周回部分がタイヤ軸方向に並ぶ複数の列とタイヤ径方向に重なる複数の層を構成する環状体を形成し、該環状体を加硫した後、該加硫済みの環状体がビードコアとして組み込まれたグリーンタイヤを成形し、該グリーンタイヤの加硫を行うことを特徴とするものである。
【発明の効果】
【００１１】
本発明では、ビードコアの構成材料として、炭素繊維からなる芯線と該芯線の周囲に配置されたガラス繊維からなる複数本の側線とを含む複合コードを使用することにより、高強力の炭素繊維の特長を活かしながら、炭素繊維の欠点である耐疲労性を改善し、ビードコアを軽量化することが可能になる。また、複合コードがタイヤ周方向に沿って連続的に巻回された環状体からなるビードコアは複合コードの端末部分において座屈し易いが、本発明では、１本の複合コードがタイヤ周方向に沿って連続的に巻回されてその周回部分がタイヤ軸方向に並ぶ複数の列とタイヤ径方向に重なる複数の層を形成する環状体を構成することにより、複合コードの端末部分を起点とする座屈を可及的に回避することができる。その結果、ビードコアに金属以外の材料からなる複合コードを用いて軽量化を図りつつ、従来と同等以上の性能を発揮することが可能になる。
【００１２】
本発明において、複合コードの破断伸びは２．５％以上５．０％以下とし、より好ましくは３．０％以上５．０％以下とする。これにより、リムに対するビード部の嵌合性を良好に維持しながら、リム組み時におけるビードコアの損傷をより確実に回避することができる。
【００１３】
複合コードの巻き始め端末はビードコアのタイヤ軸方向最外側かつタイヤ径方向最内側の位置に配置されていることが好ましい。これにより、複合コードの端末部分におけるビードコアの座屈を効果的に防止することができ、特にタイヤ内圧に対するビード破壊強度を高めることができる。
【００１４】
複合コードのタイヤ径方向内側から２層目の周回数は１層目の周回数よりも多いことが好ましい。このように複合コードの配置を規定することにより、ビードコアの形状が安定し、その強度を高めることができる。
【００１５】
また、本発明に係る空気入りタイヤは、ビードコアの外周上に配置されたビードフィラーを有し、該ビードフィラーの高さがタイヤ断面高さの３０％以下であることが好ましい。上記複合コードからなるビードコアは、従来のスチール製ビードコアに比べて低荷重時の伸びが大きくなり、リムの締め付け力が同体積のスチール製ビードコアより低くなるため、これが空気入りタイヤの操縦安定性に悪影響を与える要因となる。このような悪影響を回避する手段として、ビードフィラーの高さを低くすることが有効である。このようにビードフィラーの高さを低くすることにより、タイヤのコーナリング時におけるサイドウォール部の変形がビードコアに与える影響を小さくし、操縦安定性を改善することができる。
【００１６】
複合コードを構成する側線はゴムとの接着性を有する被膜で被覆され、複合コードはゴムで被覆されていることが好ましい。側線を被覆する被膜に基づいて複合コードのゴムに対する接着性を高めることにより、ビードコアの耐久性を改善することができる。
【００１７】
ビード部のベース面にはタイヤ軸方向に対する傾斜角度が異なる２段階の傾斜角度が付与され、ビードヒール側の第１傾斜面の傾斜角度よりもビードトウ側の第２傾斜面の傾斜角度の方が大きいことが好ましい。複合コードの引張剛性はスチールワイヤよりも低いためリムに対するビード部の嵌合力が低くなる傾向がある。これに対して、ビード部のベース面に上記のような２段テーパーを付与することにより、リム組み性を良好に維持しながら、リムに対するビード部の嵌合力を高めることができる。
【００１８】
上述した空気入りタイヤを製造する場合、炭素繊維からなる芯線と該芯線の周囲に配置されたガラス繊維からなる複数本の側線とを含む破断伸びが２．５％以上５．０％以下の１本の複合コードをゴム被覆した状態でタイヤ周方向に沿って連続的に巻回し、該複合コードの周回部分がタイヤ軸方向に並ぶ複数の列とタイヤ径方向に重なる複数の層を形成する環状体を構成した後、該環状体を単体で加硫すると良い。しかる後、加硫済みの環状体がビードコアとして組み込まれたグリーンタイヤを成形し、該グリーンタイヤの加硫を行うようにする。これにより、ビードコアを上記複合コードから構成するにあたって、ビードコアの真円度を高めることができ、延いては、空気入りタイヤのユニフォミティーを改善することができる。
【図面の簡単な説明】
【００１９】
【図１】本発明の実施形態からなる空気入りタイヤを示す子午線断面図である。
【図２】本発明の空気入りタイヤにおけるビードコアの一例を示す断面図である。
【図３】本発明の空気入りタイヤにおけるビードコアの変形例を示す断面図である。
【図４】本発明の空気入りタイヤにおけるビードコアを示す側面図である。
【図５】本発明の空気入りタイヤのビードコアに使用される複合コードを示す断面図である。
【発明を実施するための形態】
【００２０】
以下、本発明の構成について添付の図面を参照しながら詳細に説明する。図１は本発明の実施形態からなる空気入りタイヤを示すものである。
【００２１】
図１に示すように、本実施形態の空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００２２】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００２３】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７を構成する補強コードとしては、スチールコードやアラミドコード等の高弾性なコードが好ましく使用される。ベルト層７の外周側には、高速耐久性の向上を目的として、補強コードをタイヤ周方向に対して例えば５°以下の角度で配列してなる少なくとも１層のベルト補強層８が配置されている。ベルト補強層８は少なくとも１本のバンドコードを引き揃えてゴム被覆してなるストリップ材をタイヤ周方向に連続的に巻回したジョイントレス構造とすることが望ましい。ベルト補強層８を構成するバンドコードとしては、ナイロンやポリエチレンテレフタレート（ＰＥＴ）やアラミド等の有機繊維コードが好ましく使用される。
【００２４】
上述のようにビード部３に埋設された環状のビードコア５と、そのビードコア５に係止されたカーカス層４とを備えた空気入りタイヤにおいて、ビードコア５としては、図２〜図４に示すように、１本の複合コード１０がタイヤ周方向に沿って連続的に巻回されてその周回部分１０Ａがタイヤ軸方向Ｔｗに沿って並ぶ複数の列とタイヤ径方向Ｔｒに重なる複数の層を構成する環状体が使用されている。図２及び図３において、複合コード１０の巻き始め端末１０ｅはビードコア５のタイヤ軸方向最外側かつタイヤ径方向最内側の位置（図４参照）に配置され、複合コード１０を構成する複数の周回部分１０Ａがタイヤ軸方向Ｔｗ又はタイヤ径方向Ｔｒに沿って順次配列されている。図２のビードコア５は概ね六角形の断面形状をなし、図３のビードコア５は概ね四角形の断面形状をなしている。
【００２５】
複合コード１０は、図５に示すように、炭素繊維からなる少なくとも１本の芯線１１と、該芯線１１の周囲に配置されたガラス繊維からなる複数本の側線１２とから構成されている。
【００２６】
複合コード１０の中心部に配置される炭素繊維の芯線１１は、その特性によって、複合コード１０に対して高い引張強度と優れた寸法安定性を付与する。耐屈曲疲労性が高い複合コード１０を得るには、複合コード１０及びそのインシュレーションゴムが屈曲した場合に、引張応力や圧縮応力を緩和する構造が必要となる。ガラス繊維の側線１２は、炭素繊維の芯線１１に比べて、弾性率が低く耐摩耗性が高い。このようなガラス繊維の側線１２で炭素繊維の芯線１１の周囲を取り巻くことによって、引張応力や圧縮応力を緩和できるため、耐屈曲疲労性が高い複合コード１０が得られる。
【００２７】
炭素繊維の芯線１１としては、引張弾性率が１５５〜６５０ＧＰａの範囲のものが好適に用いられる。そのような炭素繊維の芯線１１の密度は、たとえば１．７４〜１．９７ｇ／ｃｍ3である。特に、直径が４μｍ〜８μｍの炭素フィラメントを５００〜２５０００本束ねて形成される３０〜２０００ｔｅｘの芯線１１が好適に使用される。
【００２８】
炭素繊維の芯線１１の全断面積は、炭素繊維の芯線１１の全断面積とガラス繊維の側線１２の全断面積との合計の２０〜８０％の範囲であることが好ましい。複合コード１０の中心側に配置された炭素繊維の芯線１１は、高い引張強度と優れた寸法安定性とに寄与する。しかし、複合コード１０内における炭素繊維の芯線１１の割合が高過ぎると、静的強度は向上するが、屈曲性が低下する場合がある。そのため、炭素繊維の芯線１１の全断面積は、炭素繊維の芯線１１の全断面積とガラス繊維の側線１２の全断面積との合計の８０％以下、より好ましくは７０％以下であると良い。一方、複合コード１０内における炭素繊維の芯線１１の割合が低過ぎると、炭素繊維の芯線１１による効果を十分に得ることができない場合がある。そのため、炭素繊維の芯線１１の全断面積は、炭素繊維の芯線１１の全断面積とガラス繊維の側線１２の全断面積との合計の２０％以上、より好ましくは４０％以上であると良い。
【００２９】
炭素繊維の芯線１１は、撚られていても良いし、撚られていなくても良い。炭素繊維の芯線１１の撚り数は、５．０回／２５ｍｍ以下、より好ましくは２．５回／２５ｍｍ以下である。
【００３０】
また、炭素繊維の芯線１１の表面には、接着性を向上させるための処理や繊維がほつれるのを防止するための処理をしても良い。例えば、炭素繊維の芯線１１の表面に、ゴムとの接着性を有する被膜１１ａを形成しても良い。そのような被膜１１ａは、例えば、レゾルシン及びホルマリンの初期縮合物とゴムラテックスとの混合物を主成分とする処理液（ＲＦＬ処理液）を用いて形成することができる。レゾルシン及びホルマリンの初期縮合物には、公知のものを適用できる。例えば、レゾルシンとホルムアルデヒドをアルカリ性触媒の存在下で反応させて得られるレゾール型の縮合物や、レゾルシンとホルムアルデヒドを酸触媒の存在下で反応させて得られるノボラック型の縮合物を用いることができる。また、エポキシ化合物やイソシアネート化合物などを用いて、炭素繊維の芯線１１の表面の接着性を向上させる処理を行っても良い。
【００３１】
ガラス繊維の側線１２としては、弾性率が６０〜８０ＧＰａのものが好適に用いられる。そのようなガラス繊維の側線１２の密度は例えば約２．５ｇ／ｃｍ3であり、引張強度は例えば２５０〜３１０ｃＮ／ｄｔｅｘである。ガラス繊維の側線１２としては、直径が例えば７〜９μｍであるガラスフィラメントを２００〜２４００本束ねて下撚りすることによって得られるストランドであって、太さが２０〜４８０ｔｅｘの範囲であるものが好ましく用いられる。また、炭素繊維の芯線１１の周囲に配置されるガラス繊維の側線１２の本数は、特に限定されるものではないが、例えば、５本〜２４本、好ましくは８本〜１５本とすることが好ましい。
【００３２】
ガラス繊維の側線１２は複合コード１０の外周側に配置されるため、複合コード１０が埋め込まれるインシュレーションゴムとの接着性が重要である。ガラス繊維の側線１２とインシュレーションゴムとの接着性は、接着性を向上させるための処理をガラス繊維の側線１２に施したり、ガラス繊維の側線１２に撚りを加えたりすることによって改善することができる。
【００３３】
ガラス繊維の側線１２の表面には、ゴムとの接着性を有する被膜１２ａを形成するのが良い。そのような被膜１２ａは、例えば、レゾルシン及びホルマリンの縮合物とゴムラテックスとの混合物を主成分とする処理液（ＲＦＬ処理液）を用いて形成することができる。この場合、ガラス繊維の側線１２の耐屈曲疲労性を向上でき、また、ガラス繊維の側線１２とゴムとの接着性を改善することができる。また、ガラス繊維の側線１２の表面に接着剤を塗布しても良い。例えば、エポキシ化合物やイソシアネート化合物などを使用して、ガラス繊維の側線１２の表面の接着性を向上させる処理を行っても良い。
【００３４】
ガラス繊維の側線１２は、０．２５〜５．０回／２５ｍｍの範囲の撚り数で下撚りされていても良い。撚り数をこの範囲とすることによって、耐屈曲疲労性を改善することができる。ガラス繊維の側線１２に下撚りが施されている場合、複合コード１０は、ガラス繊維の側線１２の下撚り方向とは逆の方向に上撚りされることが望ましい。これにより、撚り戻りを減少させることができる。複合コード１０を上撚りする場合、上撚り数は０．５〜１０回／２５ｍｍの範囲であることが好ましい。
【００３５】
複合コード１０の表面には、カバーゴム層１３が形成されていても良い。このカバーゴム層１３は、複合コード１０が埋め込まれるインシュレーションゴムに応じて選択することができる。なお、被膜１１ａ，１２ａ及びカバーゴム層１３は省略することが可能である。
【００３６】
更に、上記空気入りタイヤにおいては、複合コード１０として、破断伸びが２．５％以上５．０％以下の範囲、より好ましくは、３．０％以上５．０％以下の範囲にあるものが使用されている。
【００３７】
上述のように構成される空気入りタイヤでは、ビードコア５の構成材料として、炭素繊維からなる芯線１１と該芯線１１の周囲に配置されたガラス繊維からなる複数本の側線１２とを含む特定の破断伸びを有する複合コード１０を使用することにより、高強力の炭素繊維の特長を活かしながら、炭素繊維の欠点である耐疲労性を改善し、ビードコア５を軽量化することができる。また、ビードコア５として、１本の複合コード１０がタイヤ周方向に沿って連続的に巻回されてその周回部分１０Ａがタイヤ軸方向Ｔｗに沿って並ぶ複数の列とタイヤ径方向Ｔｒに沿って重なる複数の層を形成する環状体を構成することにより、複合コード１０の端末部分を起点とする座屈を可及的に回避することができる。その結果、ビードコア５に金属以外の材料からなる複合コード１０を用いて軽量化を図りつつ、従来と同等以上の性能を発揮することが可能になる。
【００３８】
上記空気入りタイヤにおいて、ビードコア５を構成する複合コード１０の破断伸びは２．５％以上５．０％以下であることが必要である。これにより、リムに対するビード部３の嵌合性を良好に維持しながら、リム組み時におけるビードコア５の損傷をより確実に回避することができる。複合コード１０の破断伸びが下限値よりも小さいとリム組み時にビードコア５が損傷し易くなり、逆に上限値よりも大きいとビードコア５の剛性が低下してリムに対するビード部３の嵌合力が低下し、リム外れを生じ易くなる。
【００３９】
上記空気入りタイヤにおいて、複合コード１０の巻き始め端末１０ｅはビードコア５のタイヤ軸方向最外側かつタイヤ径方向最内側の位置に配置されているのが良い。通常、カーカス層４はビードコア５の廻りにタイヤ内側から外側へ巻き上げられているので、内圧による張力は主としてビードコア５のタイヤ軸方向最内側かつタイヤ径方向最内側の部位に掛かる。これに対して、複合コード１０の巻き始め端末１０ｅを上記位置に配置した場合、複合コード１０の端末部分におけるビードコア５の座屈を効果的に防止することができ、特にタイヤ内圧に対するビード破壊強度を高めることができる。
【００４０】
上記空気入りタイヤにおいて、複合コード１０のタイヤ径方向内側から２層目の周回数は１層目の周回数よりも多くなっていて、その周回部分１０Ａのタイヤ軸方向Ｔｗの位置が層間で互いにずれているのが良い。特に、図２に示すように、複合コード１０の周回数が最内層からタイヤ径方向Ｔｒに向かって順次増加し、周回数が最大値になった層からタイヤ径方向Ｔｒに向かって順次減少し、その周回部分１０Ａのタイヤ軸方向Ｔｗの位置が層間で互いにずれている構造を採用することが好ましい。複合コード１０の周回部分１０Ａを俵積みの要領で巻き重ねることにより、ビードコアの形状が安定し、その強度を高めることができる。
【００４１】
図１に示すように、ビードコア５の外周上にビードフィラー６が配置された空気入りタイヤでは、ビードフィラー６の高さＢＨがタイヤ断面高さＳＨの３０％以下であると良い。複合コード１０からなるビードコア５は、従来のスチール製ビードコアに比べて低荷重時の伸びが大きくなり、リムの締め付け力が同体積のスチール製ビードコアより低くなるため、これが空気入りタイヤの操縦安定性に悪影響を与える要因となる。これに対して、ビードフィラー５の高さＢＨを低くすることにより、タイヤのコーナリング時におけるサイドウォール部２の変形がビードコア５に与える影響を小さくし、操縦安定性を改善することができる。ビードフィラー６の高さＢＨは、より好ましくは、タイヤ断面高さＳＨの５％以上２５％以下とする。
【００４２】
また、上述のように複合コード１０を構成する側線１２はゴムとの接着性を有する被膜１２ａで被覆され、複合コード１０はゴム層１３で被覆されているのが良い。特に、ビードコア５を作製する際には、複合コード１０を未加硫ゴムで被覆しておくことが望ましい。このように側線１２を被覆する被膜１２ａに基づいて複合コード１０のゴムに対する接着性を高めることにより、ビードコア５の耐久性を改善することができる。
【００４３】
更に、図２及び図３に示すように、ビード部３のベース面にはタイヤ軸方向に対する傾斜角度が異なる２段階の傾斜角度が付与され、ビードヒール側の第１傾斜面３１の傾斜角度θ１よりもビードトウ側の第２傾斜面３２の傾斜角度θ２の方が大きいことが好ましい。複合コード１０の引張剛性はスチールワイヤよりも低いためリムに対するビード部３の嵌合力が低くなる傾向がある。これに対して、ビード部３のベース面に上記のような２段テーパーを付与した場合、ビードヒール側の第１傾斜面３１の傾斜角度θ１が相対的に小さいためリム組み性を良好に維持することができる一方で、ビードトウ側の第２傾斜面３２の傾斜角度θ２の相対的に大きいため嵌合時にビード部３のビードトウ側の部分が強く圧縮されてリムに対するビード部３の嵌合力を高めることができる。
【００４４】
上述した空気入りタイヤを製造する場合、炭素繊維からなる芯線１１と該芯線１１の周囲に配置されたガラス繊維からなる複数本の側線１２とを含む特定の破断伸びを有する１本の複合コード１０をゴム被覆した状態でタイヤ周方向に沿って連続的に巻回し、該複合コード１０の周回部分がタイヤ軸方向に並ぶ複数の列とタイヤ径方向に重なる複数の層を形成する環状体を構成した後、その環状体を単体で加硫すると良い。環状体の加硫は複合コード１０の巻回装置上でそのまま行っても良く、或いは、巻回装置から取り外された環状体を他の加硫装置に搬送し、その加硫装置において環状体を円環状に張った状態で行っても良い。また、環状体の加硫はインシュレーションゴムを半加硫状態にするものであっても良い。
【００４５】
しかる後、加硫済みの環状体がビードコア５として組み込まれたグリーンタイヤを成形し、そのグリーンタイヤの加硫を行うようにする。これにより、ビードコア５を複合コード１０から構成するにあたって、ビードコア５の真円度を高めることができ、延いては、空気入りタイヤのユニフォミティーを改善することができる。なお、ビードコア５となる環状体の加硫をグリーンタイヤの加硫と同時に行うことも可能である。
【実施例】
【００４６】
タイヤサイズ２０５／５５Ｒ１６で、ビード部に埋設された環状のビードコアと、該ビードコアに係止されたカーカス層とを備えた空気入りタイヤにおいて、ビードコアの構造だけを異ならせた従来例１、比較例１〜３及び実施例１〜６のタイヤを製作した。
【００４７】
従来例１においては、ビードコアの線材としてスチールワイヤを使用した。比較例１においては、ビードコアの線材として炭素繊維コードを使用した。比較例２においては、ビードコアの線材としてガラス繊維コードを使用した。また、比較例３及び実施例１〜６においては、ビードコアの線材として炭素繊維からなる芯線と該芯線の周囲に配置されたガラス繊維からなる複数本の側線とを含む複合コードを使用した。そして、線材の直径、線材の破断伸び、ビード積層構造、線材の巻き始め端末位置、ビードフィラー高さ（タイヤ断面高さに対する比率）、ビード形状を表１のように設定した。
【００４８】
ビード積層構造について、例えば、「６＋６＋６＋６＋５」は線材の周回部分がタイヤ径方向内側から外側に向かって６列、６列、６列、６列、５列の順番で積層されていることを意味する。また、ビード形状について、「Ａ」はタイヤ軸方向に対する傾斜角度が１０°であるシングルテーパーを意味し、「Ｂ」はビードヒール側の第１傾斜面の傾斜角度が８°でビードトウ側の第２傾斜面の傾斜角度が２０℃である２段テーパーを意味する。
【００４９】
これら従来例１、比較例１〜３及び実施例１〜６のタイヤについて、下記試験方法により、タイヤ質量、ビード破壊強度を評価し、その結果を表１に併せて示した。
【００５０】
タイヤ質量：
各試験タイヤの質量を測定し、従来タイヤ１に対する増減量（ｇ）を求めた。評価結果は、従来タイヤ１に対して軽量化された場合をマイナス値で示した。
【００５１】
ビード破壊強度：
各試験タイヤを水圧試験装置に装着し、タイヤ内の圧力を増大させ、ビード部が破壊する際の最大圧力を求めた。評価結果は、従来例１を１００とする指数にて示した。この指数値が大きいほどビード破壊強度が高いことを意味する。
【００５２】
【表１】
2018090188.tif 000003
【００５３】
この表１から判るように、実施例１〜６のタイヤは、従来例１との対比において、ビード破壊強度を十分に維持しながら軽量化を図ることができた。一方、比較例１〜３のタイヤは、軽量化が可能であるもののビード破壊強度の低下が顕著であり、実用には耐えないものであった。特に、比較例１ではリム組み時のビードコアの座屈が生じ、比較例２，３ではビードコアの強度が不足するものであった。
【００５４】
次に、表２に示すように、ビードフィラー高さを異ならせたこと以外は従来例１と同じ構造を有する従来例２のタイヤと、ビードフィラー高さ及び／又はビード形状を異ならせたこと以外は実施例６と同じ構造を有する実施例７〜８のタイヤを用意した。
【００５５】
そして、従来例１，２及び実施例６〜９タイヤについて、上述の試験方法により、タイヤ質量、ビード破壊強度を評価すると共に、下記の試験方法により、操縦安定性、リム組み時の嵌合圧を評価し、その結果を表２に併せて示した。
【００５６】
操縦安定性：
各試験タイヤをリムサイズ１６×６．５Ｊのホイールに組み付けて試験車両に装着し、空気圧２３０ｋＰａとし、アスファルト路面からなるテストコースにてドライバーによる官能評価を行った。その際、従来例１を３．０とする５点満点で操縦安定性を評価した。このような評価を５名のテストドライバーにより行い、その平均評価値を求めた。この評価値が大きいほど操縦安定性が優れていることを意味する。
【００５７】
リム組み時の嵌合圧：
各試験タイヤをリムサイズ１６×６．５Ｊのホイールに組み付ける際の嵌合時の空気圧（ｋＰａ）を測定した。この嵌合圧が小さいほどリム組み作業性が良いことを意味する。
【００５８】
【表２】
2018090188.tif 000004
【００５９】
この表２から判るように、ビードフィラー高さを低くすることにより、操縦安定性の改善効果が得られた。また、２段テーパーを採用した場合、上述の効果を維持しながら、リム組み時の嵌合圧が低下し、リム組み作業性が改善されていた。
【００６０】
次に、未加硫状態のビードコアが組み込まれたグリーンタイヤを加硫することで得られた実施例１０のタイヤと、事前に加硫されたビードコアが組み込まれたグリーンタイヤを加硫することで得られた実施例１１のタイヤを用意した。
【００６１】
そして、従来例１及び実施例１０，１１のタイヤについて、ラジアル・フォース・バリエーション（ＲＦＶ）を測定し、その結果を表３に示した。ＲＦＶの評価結果は、測定値の逆数を用い、従来例１を１００とする指数にて示した。この指数値が大きいほどユニフォミティーが良好であることを意味する。
【００６２】
【表３】
2018090188.tif 000005
【００６３】
この表３から判るように、グリーンタイヤの成形に先駆けてビードコア単体を事前に加硫した場合、ビードコアの真円度を高めることができ、延いては、空気入りタイヤのユニフォミティーを改善することができた。
【符号の説明】
【００６４】
１  トレッド部
２  サイドウォール部
３  ビード部
４  カーカス層
５  ビードコア
６  ビードフィラー
７  ベルト層
８  ベルト補強層
１０  複合コード
１１  芯線
１１ａ  被膜
１２  側線
１２ａ  被膜
１３  カバーゴム層
【図１】
2018090188.tif 000006
【図２】
2018090188.tif 000007
【図３】
2018090188.tif 000008
【図４】
2018090188.tif 000009
【図５】
2018090188.tif 000010